Patent DE-102013022278-B4 (DE)
Title: Nass-chemisches Antireflexions- und Antifog-Beschichtungsverfahren mit verbesserter Prozessfähigkeit und hierdurch hergestelltes mehrschichtiges optisches Element
Inventor: BLANCKENHAGEN BERNHARD VON
IPC: B05D7/00
Filed: 2013-05-22
Granted: 2021-06-02
Abstract: Ein Verfahren zur Herstellung eines mehrschichtigen optischen Elements, umfassend(i) ein Aufbringen einer flüssigen Zusammensetzung CHC-1durch Schleuderbeschichtung oder Tauch-Schleuderbeschichtung auf ein Substrat zur Ausbildung einer Hartschicht HC-1 mit einem Brechungsindex nHC-1, die flüssige Zusammensetzung CHC-1 umfassend:- ein hydrolysierbares funktionelles Organosilan, das zumindest einen an das Si-Atom gebundenen organischen Rest mit mindestens einer funktionellen Gruppe aufweist, wobei die funktionelle Gruppe aus Epoxy, Acryl, Methacryl, Acryloxy, Methacryloxy, Allyl oder Vinyl ausgewählt wird, und/oder ein Hydrolyse- und/oder Kondensationsprodukt des funktionellen Organosilans, und eine thermische Behandlung und/oder UV-Behandlung während und/oder nach dem Aufbringen der flüssigen Zusammensetzung CHC-1, um eine Vernetzung der hydrolysierbaren funktionellen Organosilanmoleküle zu bewirken,(ii) nach Schritt (i) das Aufbringen einer flüssigen Zusammensetzung CR-LI-1durch Schleuderbeschichtung oder Tauch-Schleuderbeschichtung zur Ausbildung mindestens einer die Lichtreflexion modifizierenden Schicht R-LI-1 mit einem Brechungsindex nR-LI-1, wobei nR-LI-1<nHC-1, die flüssige Zusammensetzung CR-LI-1umfassend:- ein hydrolysierbares funktionelles Organosilan, das zumindest einen an das Si-Atom gebundenen organischen Rest mit mindestens einer funktionellen Gruppe aufweist, wobei die funktionelle Gruppe aus Epoxy, Acryl, Methacryl, Acryloxy, Methacryloxy, Allyl oder Vinyl ausgewählt wird, und/oder ein Hydrolyse- und/oder Kondensationsprodukt des funktionellen Organosilans,- ein partikelförmiges anorganisches Material, das aus einem anorganischen Oxid mit porösen oder hohlen Partikeln, einem Oxyfluorid oder einem Fluorid ausgewählt wird, und optional das Aufbringen einer flüssigen Zusammensetzung CR-H1-1durch Schleuderbeschichtung oder Tauch-Schleuderbeschichtung zur Ausbildung einer die Lichtreflexion modifizierenden Schicht R-HI-1 mit einem Brechungsindex nR-H1-1, wobei nR-H1-1> nHC-1> nR-LI-1ist, die flüssige Zusammensetzung CR-H1-1umfassend:- ein hydrolysierbares funktionelles Organosilan, das zumindest einen an das Si-Atom gebundenen organischen Rest mit mindestens einer funktionellen Gruppe aufweist, wobei die funktionelle Gruppe aus Epoxy, Acryl, Methacryl, Acryloxy, Methacryloxy, Allyl oder Vinyl ausgewählt wird, und/oder ein Hydrolyse- und/oder Kondensationsprodukt des funktionellen Organosilans,- ein partikelförmiges Metalloxid, das bevorzugt aus TiO2, SnO2, ZrO2, Sb2O5, Sb2O3, SiO2oder Gemischen oder Mischoxiden oder Core-Shell-Strukturen davon ausgewählt wird, wobei zumindest eine der flüssigen Zusammensetzung CR-LI-1und der optionalen flüssigen Zusammensetzung CR-HI-1eine hydrophile Verbindung enthält, die aus einem hydrophilen Polymer ausgewählt wird; und eine thermische Behandlung und/oder UV-Behandlung während und/oder nach dem Aufbringen der flüssigen Zusammensetzung CR-LI-1und/oder nach dem optionalen Aufbringen der flüssigen Zusammensetzung CR-HI-1, um eine Vernetzung der hydrolysierbaren funktionellen Organosilanmoleküle zu bewirken;(iii) nach Schritt (ii) eine thermische Behandlung und/oder UV-Behandlung der aufgebrachten Schichten.